СПОСОБ ОБНАРУЖЕНИЯ ЗАГРЯЗНЕНИЯ ТИТАНОВЫХ СПЛАВОВ ДВУХФАЗНОГО ТИПА С АЛЬФА-ФАЗОЙ И БЕТА-ФАЗОЙ

1. Способ исследования титанового сплава двухфазного типа с альфа-фазой и бета-фазой, характеризующийся тем, что он включает следующие этапы:
(а) отрезают образец от детали из упомянутого сплава;
(b) подготавливают область (4) поверхности среза упомянутого образца, находящуюся вблизи кромки (50) упомянутого образца, причем упомянутая кромка (50) является общей с наружной поверхностью (1) детали, таким образом, чтобы позволить обследовать упомянутую область (4);
(с) обследуют альфа-фазу упомянутой области (4) при более чем 5000-кратном увеличении;
(d) решают, присутствует ли или отсутствует зернистость в альфа-фазе первой зоны (11), смежной с упомянутой кромкой (50) образца;
(е) делают вывод о существовании загрязнения упомянутого сплава газом, если установлено отсутствие зернистости в альфа-фазе упомянутой смежной зоны (11), тогда как зернистость (22) присутствует в альфа-фазе вне упомянутой смежной зоны (11).
2. Способ исследования титанового сплава по п.1, характеризующийся тем, что упомянутое обследование на этапе (с) проводят с помощью сканирующего электронного микроскопа.
3. Способ исследования титанового сплава по п.1 или 2, характеризующийся тем, что приготовление упомянутой области (4) на этапе (b) включает полирование упомянутой области (4), а затем химическое травление упомянутой области (4) по меньшей мере одним реагентом.
4. Способ исследования титанового сплава по п.3, характеризующийся тем, что упомянутое химическое травление проводят единственным реагентом.
5. Способ исследования титанового сплава по п.4, характеризующийся тем, что упомянутый реагент представляет собой водный раствор фтористоводородной кислоты HF с концентрацией 0,5%.